(57)【要約】【課題】光学性能の良好な偏光フィルムを安定的に連続製造することのできる方法を提供する。【解決手段】ポリビニルアルコール系樹脂フィルムを、ヨウ素を含有する染色処理液を収容する染色処理槽に浸漬させる工程；染色処理槽に浸漬させる工程後のポリビニルアルコール系樹脂フィルムを、ヨウ化物塩及び架橋剤を含有する架橋処理液を収容する架橋処理槽に浸漬させる工程；ヨウ化物塩を含有する液を用いて、バイポーラ膜電気透析装置によりヨウ化水素を含有する液を生成させる工程；ヨウ化水素を含有する液の少なくとも一部を架橋処理槽に添加する工程を含む偏光フィルムの製造方法が提供される。【選択図】図１
2019078888.tif 000002
【特許請求の範囲】
【請求項１】
ポリビニルアルコール系樹脂フィルムを、ヨウ素を含有する染色処理液を収容する染色処理槽に浸漬させる工程と、
染色処理槽に浸漬させる工程後のポリビニルアルコール系樹脂フィルムを、ヨウ化物塩及び架橋剤を含有する架橋処理液を収容する架橋処理槽に浸漬させる工程と、
ヨウ化物塩を含有する液を用いて、バイポーラ膜電気透析装置によりヨウ化水素を含有する液を生成させる工程と、
前記ヨウ化水素を含有する液の少なくとも一部を前記架橋処理槽に添加する工程と、
を含む、偏光フィルムの製造方法。
【請求項２】
ヨウ化水素を含有する液を生成させる工程で用いるヨウ化物塩を含有する液は、第１架橋処理液であり、
前記第１架橋処理液は、前記架橋処理槽内の架橋処理液から抜き出される少なくとも一部の架橋処理液である、請求項１に記載の製造方法。
【請求項３】
第１架橋処理液に対して活性炭処理を施す工程をさらに含み、
ヨウ化水素を含有する液を生成させる工程において、活性炭処理後の第１架橋処理液を用いて、ヨウ化水素を含有する液を生成させる、請求項２に記載の製造方法。
【請求項４】
前記架橋処理槽内の架橋処理液から抜き出される架橋処理液であって第１架橋処理液とは異なる第２架橋処理液に対して活性炭処理を施す工程と、
活性炭処理後の第２架橋処理液の少なくとも一部を前記架橋処理槽に戻す工程と、
をさらに含む、請求項２に記載の製造方法。
【請求項５】
第１架橋処理液の第１部分に対して活性炭処理を施す工程と、
活性炭処理後の前記第１部分の少なくとも一部を前記架橋処理槽に戻す工程と、
をさらに含み、
ヨウ化水素を含有する液を生成させる工程において、前記第１部分とは異なる前記第１架橋処理液の第２部分を用いて、ヨウ化水素を含有する液を生成させる、請求項２に記載の製造方法。
【請求項６】
ヨウ化水素を含有する液を生成させる工程で用いるヨウ化物塩を含有する液は、前記架橋処理槽内の架橋処理液よりも高い濃度でヨウ化物塩を含有する液である、請求項１に記載の製造方法。
【請求項７】
前記ヨウ化水素を含有する液を生成させる工程から回収されるヨウ化物塩を含有する液の少なくとも一部を前記架橋処理槽に添加する工程をさらに含む、請求項１〜６のいずれか１項に記載の製造方法。
【請求項８】
ポリビニルアルコール系樹脂フィルムを浸漬させるための槽であって、ヨウ素を含有する染色処理液を収容するための染色処理槽と、
染色処理槽に浸漬されたポリビニルアルコール系樹脂フィルムを浸漬させるための槽であって、ヨウ化物塩及び架橋剤を含有する架橋処理液を収容するための架橋処理槽と、
ヨウ化物塩を含有する液を用いてヨウ化水素を含有する液を生成させるためのバイポーラ膜電気透析装置を有する電気透析部と、
前記ヨウ化水素を含有する液の少なくとも一部を前記架橋処理槽に添加するための第１供給路と、
を含む、偏光フィルムの製造装置。
【請求項９】
電気透析部にてヨウ化水素を含有する液を生成させるために用いるヨウ化物塩を含有する液は、第１架橋処理液であり、
前記第１架橋処理液は、前記架橋処理槽内の架橋処理液から抜き出される少なくとも一部の架橋処理液である、請求項８に記載の製造装置。
【請求項１０】
第１架橋処理液に対して活性炭処理を施すための活性炭処理部をさらに含み、
バイポーラ膜電気透析装置は、前記活性炭処理部を通過した第１架橋処理液を用いて、ヨウ化水素を含有する液を生成させる、請求項９に記載の製造装置。
【請求項１１】
前記架橋処理槽内の架橋処理液から抜き出される架橋処理液であって第１架橋処理液とは異なる第２架橋処理液に対して活性炭処理を施すための活性炭処理部と、
前記活性炭処理部を通過した第２架橋処理液の少なくとも一部を前記架橋処理槽に戻すための第２供給路と、
をさらに含む、請求項９に記載の製造装置。
【請求項１２】
第１架橋処理液の第１部分に対して活性炭処理を施すための活性炭処理部と、
前記活性炭処理部を通過した前記第１部分の少なくとも一部を前記架橋処理槽に戻すための第３供給路と、
をさらに含み、
バイポーラ膜電気透析装置は、前記第１部分とは異なる前記第１架橋処理液の第２部分を用いて、ヨウ化水素を含有する液を生成させる、請求項９に記載の製造装置。
【請求項１３】
電気透析部にてヨウ化水素を含有する液を生成させるために用いるヨウ化物塩を含有する液は、前記架橋処理槽内の架橋処理液よりも高い濃度でヨウ化物塩を含有する液である、請求項８に記載の製造装置。
【請求項１４】
前記電気透析部から回収されるヨウ化物塩を含有する液の少なくとも一部を前記架橋処理槽に添加するための第４供給路をさらに含む、請求項８〜１３のいずれか１項に記載の製造装置。
【発明の詳細な説明】
【技術分野】
【０００１】
本発明は、例えば偏光板の構成部材として用いることのできる偏光フィルムの製造方法及び偏光フィルムの製造装置に関する。
【背景技術】
【０００２】
偏光フィルムとして、一軸延伸されたポリビニルアルコール系樹脂フィルムにヨウ素のような二色性色素を吸着配向させたものが従来用いられている。一般に偏光フィルムは、ポリビニルアルコール系樹脂フィルムを二色性色素で染色する染色処理、架橋剤で処理する架橋処理、及びフィルム乾燥処理を順次施すとともに、製造工程の間にポリビニルアルコール系樹脂フィルムに対して延伸処理を施すことによって製造される〔例えば、特開２００１−１４１９２６号公報（特許文献１）、特開２００１−０８３３２９号公報（特許文献２）〕。
【０００３】
特許文献２には、架橋処理に用いるホウ酸含有水溶液のｐＨを調整することによって、得られる偏光フィルムに、高湿熱下での高い耐久性を付与できることが記載されている。特許文献２に記載の方法においては、ホウ酸含有水溶液に硫酸、塩酸、酢酸等を添加してｐＨ調整を行う。
【先行技術文献】
【特許文献】
【０００４】
【特許文献１】特開２００１−１４１９２６号公報
【特許文献２】特開２００１−０８３３２９号公報
【発明の概要】
【発明が解決しようとする課題】
【０００５】
通常、偏光フィルムは、工業的には、長尺のポリビニルアルコール系樹脂フィルムを、偏光フィルムの製造装置が有するフィルムの搬送経路に沿って連続的に搬送させながら、該搬送経路上にある上述の染色処理を行うための染色処理槽、及び架橋処理を行うための架橋処理槽に順次浸漬させる工程を含んで製造される。
【０００６】
しかし、本発明者の検討により、上記方法に従って偏光フィルムを連続的に製造すると、得られる偏光フィルムの光学性能が次第に低下していくことが明らかとなった。
【０００７】
本発明の目的は、光学性能の良好な偏光フィルムを安定的に連続製造することのできる方法及び装置を提供することにある。
【課題を解決するための手段】
【０００８】
本発明は、以下に示す偏光フィルムの製造方法及び製造装置を提供する。
［１］  ポリビニルアルコール系樹脂フィルムを、ヨウ素を含有する染色処理液を収容する染色処理槽に浸漬させる工程と、
染色処理槽に浸漬させる工程後のポリビニルアルコール系樹脂フィルムを、ヨウ化物塩及び架橋剤を含有する架橋処理液を収容する架橋処理槽に浸漬させる工程と、
ヨウ化物塩を含有する液を用いて、バイポーラ膜電気透析装置によりヨウ化水素を含有する液を生成させる工程と、
前記ヨウ化水素を含有する液の少なくとも一部を前記架橋処理槽に添加する工程と、
を含む、偏光フィルムの製造方法。
［２］  ヨウ化水素を含有する液を生成させる工程で用いるヨウ化物塩を含有する液は、第１架橋処理液であり、
前記第１架橋処理液は、前記架橋処理槽内の架橋処理液から抜き出される少なくとも一部の架橋処理液である、［１］に記載の製造方法。
［３］  第１架橋処理液に対して活性炭処理を施す工程をさらに含み、
ヨウ化水素を含有する液を生成させる工程において、活性炭処理後の第１架橋処理液を用いて、ヨウ化水素を含有する液を生成させる、［２］に記載の製造方法。
［４］  前記架橋処理槽内の架橋処理液から抜き出される架橋処理液であって第１架橋処理液とは異なる第２架橋処理液に対して活性炭処理を施す工程と、
活性炭処理後の第２架橋処理液の少なくとも一部を前記架橋処理槽に戻す工程と、
をさらに含む、［２］に記載の製造方法。
［５］  第１架橋処理液の第１部分に対して活性炭処理を施す工程と、
活性炭処理後の前記第１部分の少なくとも一部を前記架橋処理槽に戻す工程と、
をさらに含み、
ヨウ化水素を含有する液を生成させる工程において、前記第１部分とは異なる前記第１架橋処理液の第２部分を用いて、ヨウ化水素を含有する液を生成させる、［２］に記載の製造方法。
［６］  ヨウ化水素を含有する液を生成させる工程で用いるヨウ化物塩を含有する液は、前記架橋処理槽内の架橋処理液よりも高い濃度でヨウ化物塩を含有する液である、［１］に記載の製造方法。
［７］  前記ヨウ化水素を含有する液を生成させる工程から回収されるヨウ化物塩を含有する液の少なくとも一部を前記架橋処理槽に添加する工程をさらに含む、［１］〜［６］のいずれかに記載の製造方法。
［８］  ポリビニルアルコール系樹脂フィルムを浸漬させるための槽であって、ヨウ素を含有する染色処理液を収容するための染色処理槽と、
染色処理槽に浸漬されたポリビニルアルコール系樹脂フィルムを浸漬させるための槽であって、ヨウ化物塩及び架橋剤を含有する架橋処理液を収容するための架橋処理槽と、
ヨウ化物塩を含有する液を用いてヨウ化水素を含有する液を生成させるためのバイポーラ膜電気透析装置を有する電気透析部と、
前記ヨウ化水素を含有する液の少なくとも一部を前記架橋処理槽に添加するための第１供給路と、
を含む、偏光フィルムの製造装置。
［９］  電気透析部にてヨウ化水素を含有する液を生成させるために用いるヨウ化物塩を含有する液は、第１架橋処理液であり、
前記第１架橋処理液は、前記架橋処理槽内の架橋処理液から抜き出される少なくとも一部の架橋処理液である、［８］に記載の製造装置。
［１０］  第１架橋処理液に対して活性炭処理を施すための活性炭処理部をさらに含み、
バイポーラ膜電気透析装置は、前記活性炭処理部を通過した第１架橋処理液を用いて、ヨウ化水素を含有する液を生成させる、［９］に記載の製造装置。
［１１］  前記架橋処理槽内の架橋処理液から抜き出される架橋処理液であって第１架橋処理液とは異なる第２架橋処理液に対して活性炭処理を施すための活性炭処理部と、
前記活性炭処理部を通過した第２架橋処理液の少なくとも一部を前記架橋処理槽に戻すための第２供給路と、
をさらに含む、［９］に記載の製造装置。
［１２］  第１架橋処理液の第１部分に対して活性炭処理を施すための活性炭処理部と、
前記活性炭処理部を通過した前記第１部分の少なくとも一部を前記架橋処理槽に戻すための第３供給路と、
をさらに含み、
バイポーラ膜電気透析装置は、前記第１部分とは異なる前記第１架橋処理液の第２部分を用いて、ヨウ化水素を含有する液を生成させる、［９］に記載の製造装置。
［１３］  電気透析部にてヨウ化水素を含有する液を生成させるために用いるヨウ化物塩を含有する液は、前記架橋処理槽内の架橋処理液よりも高い濃度でヨウ化物塩を含有する液である、［８］に記載の製造装置。
［１４］  前記電気透析部から回収されるヨウ化物塩を含有する液の少なくとも一部を前記架橋処理槽に添加するための第４供給路をさらに含む、［８］〜［１３］のいずれかに記載の製造装置。
【発明の効果】
【０００９】
光学性能の良好な偏光フィルムを安定的に連続製造することのできる方法及び装置を提供することができる。
【図面の簡単な説明】
【００１０】
【図１】偏光フィルム製造装置及びそれを用いた偏光フィルムの製造方法の第１例を示す模式図である。
【図２】バイポーラ膜電気透析装置及びそれを用いた架橋処理液の処理の様子の一例を示す模式図である。
【図３】偏光フィルム製造装置及びそれを用いた偏光フィルムの製造方法の第２例を示す模式図である。
【図４】偏光フィルム製造装置及びそれを用いた偏光フィルムの製造方法の第３例を示す模式図である。
【図５】偏光フィルム製造装置及びそれを用いた偏光フィルムの製造方法の第４例を示す模式図である。
【図６】バイポーラ膜電気透析装置及びそれを用いた架橋処理液の処理の様子の他の一例を示す模式図である。
【図７】偏光フィルム製造装置及びそれを用いた偏光フィルムの製造方法の第５例を示す模式図である。
【図８】偏光フィルム製造装置及びそれを用いた偏光フィルムの製造方法の第６例を示す模式図である。
【発明を実施するための形態】
【００１１】
以下、実施の形態を示しながら、偏光フィルムの製造方法及び偏光フィルムの製造装置について説明する。
【００１２】
本発明は、ポリビニルアルコール系樹脂フィルム（以下、「ＰＶＡ系樹脂フィルム」ともいう。）から偏光フィルムを製造するための製造方法及び製造装置に関する。偏光フィルムは、ＰＶＡ系樹脂フィルムに対して、処理槽への浸漬処理（湿式処理）、乾燥処理等を含む一連の処理を施して製造される。
本発明に係る偏光フィルムは、延伸されたＰＶＡ系樹脂フィルムにヨウ素が吸着配向しているものである。
【００１３】
本発明に係る偏光フィルム製造装置の一例を図１に示す。図１に示される偏光フィルム製造装置は、原料フィルムである長尺のＰＶＡ系樹脂フィルム１０から連続的に長尺の偏光フィルム２５を製造するための装置である。図１中の矢印は、フィルムの搬送方向又は液体の流れ方向を示す。
図１に示される製造装置を用いた偏光フィルム２５の製造においては、ＰＶＡ系樹脂フィルム１０を巻出ロール１１から連続的に巻き出しつつ、膨潤処理槽１３、染色処理槽１５、架橋処理槽１７及び洗浄処理槽１９に順次浸漬し、最後に乾燥炉２１に通すことにより乾燥処理を行って偏光フィルム２５を得る。長尺物として製造される偏光フィルム２５は、巻取ロール２７に順次巻き取ってもよいし、あるいは、巻き取ることなく、偏光フィルム２５の片面又は両面に保護フィルム等の熱可塑性樹脂フィルムを接着する偏光板作製工程に供されてもよい。
【００１４】
偏光フィルム製造装置は、膨潤処理槽１３、染色処理槽１５、架橋処理槽１７及び洗浄処理槽１９等を含む湿式処理部（フィルムが浸漬される処理液を収容する処理槽を用いて湿式処理を行うゾーン）と、乾燥炉２１のような乾燥処理部（湿式処理後のフィルムに対して乾燥処理を実施するゾーン）とを通常有する。
図１に示される偏光フィルム製造装置は、湿式処理部と乾燥処理部とを含むＰＶＡ系樹脂フィルム１０の搬送経路を有している。この搬送経路に沿ってＰＶＡ系樹脂フィルム１０を搬送させることにより、湿式処理及び乾燥処理を含む一連の処理が施されて偏光フィルム２５が得られる。
搬送経路に沿って搬送されるＰＶＡ系樹脂フィルム１０の搬送速度は、通常１０〜５０ｍ／分であり、生産効率の観点から、好ましくは１５ｍ／分以上である。
【００１５】
図１に示されるように上記搬送経路は、湿式処理部と乾燥処理部とを通るように、走行中のフィルム（ＰＶＡ系樹脂フィルム１０及び偏光フィルム２５）を支持・案内する複数のロールによって構築される。複数のロールは、フィルムの片面を支持するフリーロールであるガイドロール、及び／又は、１対のロール（通常は駆動ロールを含む。）からなり、フィルムを両面から挟み込む若しくは挟み込んで押圧するニップロールである。
図１に示される例において偏光フィルム製造装置は、ガイドロール１ａ〜１ｋ及びニップロール２ａ〜２ｆを含んでいる。搬送経路を規定する複数のロールは、駆動ロールの１種であるサクションロール（吸引ロール）を含んでいてもよい。通常、これらのロールはいずれも搬送経路内のフィルムの一方又は両方の表面（主面）に接して該フィルムを支持する。これらのロールは、各処理槽及び乾燥手段（乾燥炉）の前後や処理槽及び乾燥手段（乾燥炉）内等の適宜の位置に配置することができる。
【００１６】
駆動ロールとは、それに接触するフィルムに対してフィルム搬送のための駆動力を与えることができるロールをいい、モーター等のロール駆動源が直接又は間接的に接続されたロール等であることができる。フリーロールとは、走行するフィルムを支持する役割を担い、フィルムの搬送に応じて自由に回転可能なロールをいう。
【００１７】
本発明に係る偏光フィルムの製造方法は、次の工程：
ＰＶＡ系樹脂フィルムを、ヨウ素を含有する染色処理液を収容する染色処理槽に浸漬させる工程（染色処理工程Ｓ１０１）、
染色処理工程Ｓ１０１後のＰＶＡ系樹脂フィルムを、ヨウ化物塩及び架橋剤を含有する架橋処理液を収容する架橋処理槽に浸漬させる工程（架橋処理工程Ｓ１０２）、
ヨウ化物塩を含有する液を用いて、バイポーラ膜電気透析装置によりヨウ化水素を含有する液（以下、「ＨＩ含有液」ともいう。）を生成させる工程（電気透析工程Ｓ２０１）、及び
上記ＨＩ含有液の少なくとも一部を架橋処理槽に添加する工程（ＨＩ含有液添加工程Ｓ２０２）
を含む。
電気透析工程Ｓ２０１で用いるヨウ化物塩を含有する液としては、第１架橋処理液、架橋処理槽内の架橋処理液よりも高い濃度でヨウ化物塩を含有する液、又はこれらの組み合わせが挙げられる。第１架橋処理液とは、上記架橋処理槽内の架橋処理液から抜き出される少なくとも一部の架橋処理液である。
【００１８】
得られる偏光フィルム２５は、延伸処理（通常は一軸延伸処理）されたものである。このために本発明に係る偏光フィルムの製造装置は、ＰＶＡ系樹脂フィルム１０の延伸手段（湿式延伸手段）を含むことができ、また本発明に係る偏光フィルムの製造方法は、ＰＶＡ系樹脂フィルム１０の延伸処理工程（湿式延伸処理工程）を含むことができる。
【００１９】
（１）ＰＶＡ系樹脂フィルム
湿式処理部に導入される（湿式処理工程に供される）ＰＶＡ系樹脂フィルム１０は、ポリビニルアルコール系樹脂で構成されるフィルムである。ポリビニルアルコール系樹脂とは、ビニルアルコール由来の構成単位を５０重量％以上含む樹脂をいう。ポリビニルアルコール系樹脂としては、ポリ酢酸ビニル系樹脂をケン化したものを用いることができる。ポリ酢酸ビニル系樹脂としては、酢酸ビニルの単独重合体であるポリ酢酸ビニルのほか、酢酸ビニルとこれに共重合可能な他の単量体との共重合体が例示される。
酢酸ビニルに共重合可能な他の単量体としては、例えば、不飽和カルボン酸類、オレフィン類、ビニルエーテル類、不飽和スルホン酸類、アンモニウム基を有する（メタ）アクリルアミド類等が挙げられる。
なお、「（メタ）アクリル」とは、アクリル及びメタクリルからなる群より選ばれる少なくとも１種を表す。その他の「（メタ）」を付した用語においても同様である。
【００２０】
ポリビニルアルコール系樹脂のケン化度は、８０．０〜１００．０モル％の範囲であることができるが、好ましくは９０．０〜１００．０モル％の範囲であり、より好ましくは９４．０〜１００．０モル％の範囲であり、さらに好ましくは９８．０〜１００．０モル％の範囲である。ケン化度が８０．０モル％未満であると、得られる偏光フィルム２５及びこれを含む偏光板の耐水性及び耐湿熱性が低下し得る。
【００２１】
ケン化度とは、ポリビニルアルコール系樹脂の原料であるポリ酢酸ビニル系樹脂に含まれる酢酸基（アセトキシ基：−ＯＣＯＣＨ３）がケン化工程により水酸基に変化した割合をユニット比（モル％）で表したものであり、下記式：
ケン化度（モル％）＝１００×（水酸基の数）／（水酸基の数＋酢酸基の数）
で定義される。ケン化度は、ＪＩＳ  Ｋ  ６７２６（１９９４）に準拠して求めることができる。
【００２２】
ポリビニルアルコール系樹脂の平均重合度は、好ましくは１００〜１００００であり、より好ましくは１５００〜８０００であり、さらに好ましくは２０００〜５０００である。ポリビニルアルコール系樹脂の平均重合度もＪＩＳ  Ｋ  ６７２６（１９９４）に準拠して求めることができる。平均重合度が１００未満では、好ましい偏光性能を有する偏光フィルム２５を得ることが困難であり、１００００を超えると溶媒への溶解性が悪化し、ＰＶＡ系樹脂フィルム１０の形成（製膜）が困難となり得る。
【００２３】
ＰＶＡ系樹脂フィルム１０の一例は、上記ポリビニルアルコール系樹脂を製膜してなる未延伸フィルムである。製膜方法は、特に限定されるものではなく、溶融押出法、溶剤キャスト法のような公知の方法を採用することができる。
ＰＶＡ系樹脂フィルム１０の他の一例は、上記未延伸フィルムを延伸してなる延伸フィルムである。この延伸は通常、一軸延伸、好ましくは縦一軸延伸である。縦延伸とは、フィルムの機械流れ方向（ＭＤ）、すなわちフィルムの長手方向への延伸をいう。
湿式処理部に導入される（湿式処理工程に供される）ＰＶＡ系樹脂フィルム１０が延伸フィルムである場合において、この延伸は、好ましくは乾式延伸である。乾式延伸とは空中で行う延伸をいい、通常は縦一軸延伸となる。
【００２４】
乾式延伸としては、表面が加熱された熱ロールと、この熱ロールとは周速の異なるガイドロール（又は熱ロールであってもよい。）との間にフィルムを通し、熱ロールを利用した加熱下に縦延伸を行う熱ロール延伸；距離を置いて設置された２つのニップロール間にある加熱手段（オーブン等）を通過させながら、これら２つのニップロール間の周速差によって縦延伸を行うロール間延伸；テンター延伸；圧縮延伸等を挙げることができる。
延伸温度（熱ロールの表面温度や、オーブン内温度等）は、例えば８０〜１５０℃であり、好ましくは１００〜１３５℃である。
【００２５】
上記延伸の延伸倍率は、後述する湿式処理工程において湿式延伸を実施するか否か、及び当該湿式延伸での延伸倍率にもよるが、通常は１．１〜８倍であり、好ましくは２．５〜５倍である。
【００２６】
ＰＶＡ系樹脂フィルム１０は、可塑剤等の添加剤を含有することができる。可塑剤の好ましい例は多価アルコールであり、その具体例としては、エチレングリコール、グリセリン、プロピレングリコール、ジエチレングリコール、ジグリセリン、トリエチレングリコール、トリグリセリン、テトラエチレングリコール、トリメチロールプロパン、ポリエチレングリコール等が挙げられる。ＰＶＡ系樹脂フィルム１０は、１種又は２種以上の可塑剤を含有することができる。
可塑剤の含有量は、ＰＶＡ系樹脂フィルム１０を構成するポリビニルアルコール系樹脂１００重量部に対して、通常５〜２０重量部であり、好ましくは７〜１５重量部である。
【００２７】
湿式処理部に導入される（湿式処理工程に供される）ＰＶＡ系樹脂フィルム１０の厚みは、ＰＶＡ系樹脂フィルム１０が延伸フィルムであるか否かにもよるが、通常１０〜１５０μｍであり、得られる偏光フィルム２５の薄膜化の観点から、好ましくは１００μｍ以下、より好ましくは６５μｍ以下、さらに好ましくは５０μｍ以下、特に好ましくは３５μｍ以下（例えば３０μｍ以下、さらには２０μｍ以下）である。
【００２８】
（２）湿式処理部及び湿式処理工程
湿式処理部は、ＰＶＡ系樹脂フィルム１０の搬送経路上に配置されるゾーンであり、ＰＶＡ系樹脂フィルム１０が浸漬される処理液を収容する処理槽を含む。この湿式処理部において、ＰＶＡ系樹脂フィルム１０を搬送させながら処理液に浸漬させる湿式処理工程が実施される。
【００２９】
湿式処理部は、上記処理槽として、通常は染色処理槽１５及び架橋処理槽１７を含んでおり、好ましくはさらに、膨潤処理槽１３及び洗浄処理槽１９を含む。これらの処理槽は通常、搬送経路の上流側から順に、膨潤処理槽１３、染色処理槽１５、架橋処理槽１７、洗浄処理槽１９の順で配置される（図１参照）。
図１には、膨潤処理槽１３、染色処理槽１５、架橋処理槽１７及び洗浄処理槽１９をそれぞれ１槽ずつ設けた例を示しているが、必要に応じて染色処理槽１５を２槽以上を設けてもよく、架橋処理槽１７を２槽以上を設けてもよい。膨潤処理槽１３、洗浄処理槽１９についても同様であり、それぞれ２槽以上設けてもよい。
【００３０】
（２−１）膨潤処理槽及び膨潤処理工程
膨潤処理は、ＰＶＡ系樹脂フィルム１０の異物除去、可塑剤除去、易染色性の付与、フィルムの可塑化等の目的で必要に応じて実施される処理である。
図１を参照して、膨潤処理工程は、ＰＶＡ系樹脂フィルム１０を巻出ロール１１より連続的に巻き出しながら、フィルム搬送経路に沿って搬送させ、ＰＶＡ系樹脂フィルム１０を、膨潤処理液を収容する膨潤処理槽１３に所定時間浸漬し、次いで引き出すことによって実施することができる。
【００３１】
膨潤処理槽１３に収容される処理液（膨潤処理液）は、例えば水（純水等）であることができるほか、アルコール類等の水溶性有機溶媒を添加した水溶液であってもよい。また、膨潤処理液は、ホウ酸、塩化物、無機酸、無機塩等を含有することもできる。
膨潤処理液の温度は、通常１０〜７０℃、好ましくは１５〜５０℃、より好ましくは１５〜３５℃である。ＰＶＡ系樹脂フィルム１０の浸漬時間（膨潤処理液中での滞留時間）は、通常１０〜６００秒、好ましくは１５〜３００秒である。
ＰＶＡ系樹脂フィルム１０が延伸フィルムである場合、膨潤処理液の温度は、例えば２０〜７０℃程度、好ましくは３０〜６０℃であってもよい。
【００３２】
膨潤処理中に、ＰＶＡ系樹脂フィルム１０に対して湿式延伸処理（通常は一軸延伸処理）を施してもよい。その場合の延伸倍率は、通常１．２〜３倍、好ましくは１．３〜２．５倍である。図１を参照して、例えば、ニップロール２ａとニップロール２ｂとの周速差を利用して膨潤処理槽１３中で一軸延伸処理を施すことができる。
図１に示される例において、膨潤処理槽１３から引き出されたフィルムは、ガイドロール１ｃ、ニップロール２ｂを順に通過して染色処理槽１５へ導入される。
【００３３】
（２−２）染色処理槽及び染色処理工程Ｓ１０１
染色処理は、ＰＶＡ系樹脂フィルム１０にヨウ素を吸着、配向させる等の目的で実施される処理である。
図１を参照して、染色処理工程Ｓ１０１は、ＰＶＡ系樹脂フィルム１０をフィルム搬送経路に沿って搬送させ、染色処理槽１５に所定時間浸漬し、次いで引き出すことによって実施することができる。染色処理槽１５は、それに収容される染色処理液にＰＶＡ系樹脂フィルム１０を浸漬させるための槽である。染色処理液に浸漬されるＰＶＡ系樹脂フィルム１０は、好ましくは膨潤処理工程（膨潤処理槽１３に浸漬された）後のフィルムである。
染色処理槽１５に収容される染色処理液は、ヨウ素を含有する液（通常は水溶液）である。
【００３４】
染色処理液には、ヨウ素及びヨウ化物塩を含有する水溶液を用いることができる。ヨウ化物塩としては、例えば、アルカリ金属のヨウ化物塩、アルカリ土類金属のヨウ化物塩、ヨウ化亜鉛等が挙げられ、好ましくはヨウ化カリウム、ヨウ化亜鉛であり、より好ましくはヨウ化カリウムである。ヨウ化カリウムと他のヨウ化物塩とを併用してもよい。
また、染色処理液は、ヨウ化物塩以外の化合物、例えば、ホウ酸、塩化亜鉛、塩化コバルト等を含んでいてもよい。ホウ酸を添加する場合は、ヨウ素を含む点で後述する架橋処理液と区別される。例えば、水溶液が水１００重量部に対し、ヨウ素を約０．００３重量部以上含んでいるものであれば、染色処理液とみなすことができる。染色処理液におけるヨウ素の含有量は、水１００重量部あたり、通常０．００３〜１重量部である。染色処理液におけるヨウ化カリウム等のヨウ化物塩の含有量は、水１００重量部あたり、通常０．１〜２０重量部である。
【００３５】
染色処理液の温度は、通常１０〜４５℃であり、好ましくは１０〜４０℃であり、より好ましくは２０〜３５℃である。ＰＶＡ系樹脂フィルム１０の浸漬時間（染色処理液中での滞留時間）は、通常２０〜６００秒、好ましくは３０〜３００秒である。
【００３６】
上述のように、偏光フィルム製造装置は、染色処理槽１５を２槽以上含むことができる。この場合、各染色処理液の組成及び温度は同じであってもよいし、異なっていてもよい。
【００３７】
ヨウ素の染色性を高めるために、染色処理に供されるＰＶＡ系樹脂フィルム１０は、少なくともある程度の延伸処理（通常は一軸延伸処理）が施されていることが好ましい。染色処理前の延伸処理の代わりに、あるいは染色処理前の延伸処理に加えて、染色処理を行いながら延伸処理を施してもよい。染色処理までの積算の延伸倍率（染色処理までに延伸工程がない場合は染色処理での延伸倍率）は、通常１．６〜４．５倍であり、好ましくは１．８〜４倍である。図１を参照して、例えば、ニップロール２ｂとニップロール２ｃとの間の周速差を利用して染色処理槽１５中で一軸延伸処理を施すことができる。
図１に示される例において、染色処理槽１５から引き出されたフィルムは、ガイドロール１ｆ、ニップロール２ｃを順に通過して架橋処理槽１７へ導入される。
【００３８】
（２−３）架橋処理槽及び架橋処理工程Ｓ１０２
架橋処理は、架橋による耐水化や色相調整等の目的で実施される処理である。
図１を参照して、架橋処理は、染色処理工程Ｓ１０１（染色処理槽１５に浸漬された）後のＰＶＡ系樹脂フィルム１０をフィルム搬送経路に沿って搬送させ、架橋処理槽１７に所定時間浸漬し、次いで引き出すことによって実施することができる。架橋処理槽１７は、それに収容される架橋処理液にＰＶＡ系樹脂フィルム１０を浸漬させるための槽である。
架橋処理槽１７に収容される架橋処理液は、ヨウ化物塩及び架橋剤を含有する液（通常は水溶液）である。この架橋処理液に染色処理工程Ｓ１０１後のＰＶＡ系樹脂フィルム１０を浸漬することによって架橋処理を行う。
【００３９】
架橋処理液に含有されるヨウ化物塩としては、例えば、アルカリ金属のヨウ化物塩、アルカリ土類金属のヨウ化物塩、ヨウ化亜鉛等が挙げられ、好ましくはヨウ化カリウム、ヨウ化亜鉛であり、より好ましくはヨウ化カリウムである。２種以上のヨウ化物塩を併用することもできる。
架橋処理液に含有される架橋剤としては、例えば、ホウ酸、グリオキザール、グルタルアルデヒド等が挙げられ、好ましくはホウ酸である。２種以上の架橋剤を併用することもできる。
【００４０】
架橋処理液は、ヨウ化物塩及び架橋剤以外の化合物を含有していてもよい。該化合物としては、例えば、塩化亜鉛、塩化コバルト、塩化ジルコニウム、チオ硫酸ナトリウム、亜硫酸カリウム、硫酸ナトリウム等が挙げられる。
【００４１】
架橋処理液におけるヨウ化物塩の含有量は概して、水１００重量部あたり、通常０．１〜２０重量部であり、好ましくは５〜１５重量部である。
架橋処理液における架橋剤の含有量は概して、水１００重量部あたり、通常０．１〜１５重量部であり、好ましくは１〜１２重量部である。
架橋処理液の温度は概して、通常２０〜８５℃であり、好ましくは３０〜７０℃である。ＰＶＡ系樹脂フィルム１０の浸漬時間（架橋処理液中での滞留時間）は概して、通常１０〜６００秒、好ましくは２０〜３００秒である。
【００４２】
上述のように、偏光フィルム製造装置は、架橋処理槽１７を２槽以上含むことができる。この場合、各架橋処理液の組成及び温度は同じであってもよいし、異なっていてもよい。架橋処理液は、ＰＶＡ系樹脂フィルム１０を浸漬させる目的に応じたヨウ化物塩及び架橋剤の濃度や、温度を有していてもよい。架橋による耐水化のための架橋処理及び色相調整のための架橋処理を、それぞれ複数の工程で行ってもよい。
【００４３】
架橋処理を行いながら延伸処理（通常は一軸延伸処理）を施してもよい。図１を参照して、例えば、ニップロール２ｃとニップロール２ｄとの間の周速差を利用して架橋処理槽１７中で一軸延伸処理を施すことができる。
図１に示される例において、架橋処理槽１７から引き出されたフィルムは、ガイドロール１ｉ、ニップロール２ｄを順に通過して洗浄処理槽１９へ導入される。
【００４４】
（２−４）洗浄処理槽及び洗浄処理工程
偏光フィルムの製造方法は、架橋処理工程Ｓ１０２後の洗浄処理工程をさらに含むことができ、このために偏光フィルム製造装置は、架橋処理槽１７の下流側に配置される洗浄処理槽１９をさらに含むことができる。洗浄処理は、架橋処理工程Ｓ１０２後のＰＶＡ系樹脂フィルム１０に付着した余分な薬剤を除去する等の目的で実施される処理である。
図１を参照して、洗浄処理は、架橋処理工程Ｓ１０２（架橋処理槽１７に浸漬された）後のＰＶＡ系樹脂フィルム１０をフィルム搬送経路に沿って搬送させ、洗浄処理槽１９に所定時間浸漬し、次いで引き出すことによって実施することができる。洗浄処理槽１９は、それに収容される洗浄処理液にＰＶＡ系樹脂フィルム１０を浸漬させるための槽である。
あるいは、洗浄処理は、架橋処理工程Ｓ１０２後のＰＶＡ系樹脂フィルム１０に対して洗浄液を例えばシャワーとして噴霧する処理であってもよく、洗浄処理槽１９への浸漬と洗浄液の噴霧とを組み合わせてもよい。図１には、ＰＶＡ系樹脂フィルム１０を洗浄処理槽１９に浸漬して洗浄処理を施す場合の例を示している。
【００４５】
洗浄処理槽１９に収容される洗浄処理液や噴霧される洗浄液は、例えば水（純水等）であることができるほか、アルコール類等の水溶性有機溶媒を添加した水溶液であってもよい。洗浄浴の温度は、例えば２〜４０℃である。
【００４６】
洗浄処理を行いながら延伸処理（通常は一軸延伸処理）を施してもよい。図１を参照して、例えば、ニップロール２ｄとニップロール２ｅとの間の周速差を利用して洗浄処理槽１９中で一軸延伸処理を施すことができる。
【００４７】
（２−５）延伸手段及び延伸処理工程
湿式処理工程においてＰＶＡ系樹脂フィルム１０に対して湿式延伸を実施してもよい。湿式延伸は通常、一軸延伸であり、膨潤処理、染色処理、架橋処理、洗浄処理のいずれかの処理を行いながら、又はこれらから選択される２以上の処理中に行うことができる。
湿式延伸は、好ましくは、架橋処理工程Ｓ１０２又はそれより前の１又は２以上の段階でなされる。上述のように、ヨウ素の染色性を高めて良好な偏光特性を有する偏光フィルム２５を得るために、染色処理工程Ｓ１０１に供されるＰＶＡ系樹脂フィルム１０は、少なくともある程度の延伸処理が施されていることがより好ましい。
湿式延伸の延伸倍率は、得られる偏光フィルム２５の偏光特性の観点から、好ましくは、偏光フィルム２５の最終的な累積延伸倍率（湿式処理に供されるＰＶＡ系樹脂フィルム１０が延伸フィルムである場合には、この延伸も含めた累積延伸倍率）が３〜８倍となるように調整される。
【００４８】
湿式延伸処理工程を実施する場合、偏光フィルム製造装置は、ＰＶＡ系樹脂フィルム１０の湿式延伸手段を含む。湿式延伸手段は、好ましくはロール間延伸を行う延伸手段である。架橋処理工程Ｓ１０２中に湿式でロール間延伸を行う場合を例に挙げると、ロール間延伸を行う延伸手段は、架橋処理槽１７の前後に配置される２つのニップロール２ｃ，２ｄを含む。他の湿式処理中に延伸を行う場合についても同様に、湿式延伸手段は、離間して配置された２つのニップロールを含むことができる。
【００４９】
（３）乾燥処理部及び乾燥処理工程
乾燥処理部は、ＰＶＡ系樹脂フィルム１０の搬送経路上であって湿式処理部の下流側に配置される、湿式処理工程後のＰＶＡ系樹脂フィルム１０を乾燥させるためのゾーンである。湿式処理工程後のＰＶＡ系樹脂フィルム１０を引き続き搬送させながら、乾燥処理部に当該フィルムを導入することによって乾燥処理を施すことができ、これにより偏光フィルム２５が得られる（図１参照）。
【００５０】
乾燥処理部は、フィルムの乾燥手段（加熱手段）を含む。乾燥手段の好適な一例は乾燥炉である。乾燥炉は、好ましくは炉内温度を制御可能なものである。乾燥炉は、例えば、熱風の供給等により炉内温度を高めることができる熱風オーブンである。また乾燥手段による乾燥処理は、凸曲面を有する１又は２以上の加熱体に湿式処理工程後のＰＶＡ系樹脂フィルム１０を密着させる処理や、ヒーターを用いて該フィルムを加熱する処理であってもよい。
【００５１】
上記加熱体としては、熱源（例えば、温水等の熱媒や赤外線ヒーター）を内部に備え、表面温度を高めることができるロール（例えば熱ロールを兼ねたガイドロール）を挙げることができる。上記ヒーターとしては、赤外線ヒーター、ハロゲンヒーター、パネルヒーター等を挙げることができる。図１には、乾燥炉２１内に湿式処理工程後のＰＶＡ系樹脂フィルム１０を導入して乾燥処理を行う例を示している。
【００５２】
乾燥処理の温度（例えば、乾燥炉２１の炉内温度、熱ロールの表面温度等）は、通常３０〜１００℃であり、好ましくは５０〜９０℃である。
【００５３】
偏光フィルム２５は、延伸（通常は一軸延伸）されたＰＶＡ系樹脂フィルムにヨウ素が吸着配向されているものである。偏光フィルム２５の厚みは、通常２〜４０μｍである。偏光フィルム２５を含む偏光板の薄膜化の観点から、偏光フィルム２５の厚みは、好ましくは２０μｍ以下であり、より好ましくは１５μｍ以下であり、さらに好ましくは１０μｍ以下である。
【００５４】
得られる偏光フィルム２５の視感度補正単体透過率Ｔｙは、視感度補正偏光度Ｐｙとのバランスを考慮して、４０〜４７％であることが好ましく、４１〜４５％であることがより好ましい。視感度補正偏光度Ｐｙは、９９．９％以上であることが好ましく、９９．９５％以上であることがより好ましい。
Ｔｙ及びＰｙは、積分球付き吸光光度計を用い、得られた透過率、偏光度に対してＪＩＳ  Ｚ  ８７０１の２度視野(Ｃ光源)により視感度補正を行うことによって求めることができる。
【００５５】
得られた偏光フィルム２５は、巻取ロール２７に順次巻き取ってロール形態としてもよいし、巻き取ることなくそのまま偏光板作製工程（偏光フィルム２５の片面又は両面に熱可塑性樹脂フィルム（保護フィルム等）を積層する工程）に供することもできる。
【００５６】
（４）架橋処理槽へのＨＩ含有液の添加
上述のように、本発明に係る偏光フィルムの製造方法は、
ヨウ化物塩を含有する液を用いて、バイポーラ膜電気透析装置によりヨウ化水素を含有する液（ＨＩ含有液）を生成させる工程（電気透析工程Ｓ２０１）；及び
上記ＨＩ含有液の少なくとも一部を架橋処理槽１７に添加する工程（ＨＩ含有液添加工程Ｓ２０２）
を含む。
このために、本発明に係る偏光フィルム製造装置は、
ヨウ化物塩を含有する液を用いてＨＩ含有液を生成させるためのバイポーラ膜電気透析装置を有する電気透析部；及び
上記ＨＩ含有液の少なくとも一部を架橋処理槽１７に添加するための第１供給路
を含む。
上述のように、電気透析工程Ｓ２０１で用いるヨウ化物塩を含有する液としては、第１架橋処理液、架橋処理槽内の架橋処理液よりも高い濃度でヨウ化物塩を含有する液、又はこれらの組み合わせが挙げられる。第１架橋処理液とは、上記架橋処理槽内の架橋処理液から抜き出される少なくとも一部の架橋処理液である。
【００５７】
（４−１）ヨウ化物塩を含有する液が第１架橋処理液である場合の実施形態
以下、電気透析工程Ｓ２０１で用いるヨウ化物塩を含有する液が第１架橋処理液である場合のいくつかの実施形態を示す。
架橋処理槽１７から少なくとも一部の架橋処理液を抜き出し、抜き出された架橋処理液に対して処理を施し、該処理によって得られる液体の少なくとも一部を架橋処理槽１７に戻すための装置部分を、以下では「循環系」ともいう。
【００５８】
（４−１−１）第１実施形態
図１は、架橋処理槽１７に循環系が付設された偏光フィルム製造装置及びそれを用いた偏光フィルムの製造方法の一例を示す模式図である。
図１に示される偏光フィルム製造装置は、架橋処理槽１７に接続され、上記第１架橋処理液（架橋処理槽１７内の架橋処理液から抜き出される少なくとも一部の架橋処理液）を用いてＨＩ含有液を生成させるためのバイポーラ膜電気透析装置を有する電気透析部４０；ＨＩ含有液の少なくとも一部を架橋処理槽１７に添加する（戻す）ための第１供給路４１を含む。
架橋処理槽１７と電気透析部４０とは、接続路（接続ライン）２９によって接続されている。
【００５９】
図２は、電気透析部４０が有するバイポーラ膜電気透析装置及びそれを用いた第１架橋処理液の処理の様子の一例を示す模式図である。
図２に示されるバイポーラ膜電気透析装置は、バイポーラ膜６２、アニオン交換膜６３及びカチオン交換膜６４を有しており、バイポーラ膜６２とアニオン交換膜６３とによって区画される第１室７０；アニオン交換膜６３とカチオン交換膜６４とによって区画される第２室７１；カチオン交換膜６４とバイポーラ膜６２とによって区画される第３室７２を備える。これらの室は、陽極５０と陰極５１との間に配置される。
図２に示されるバイポーラ膜電気透析装置は、第１室７０、第２室７１及び第３室７２を備える３室型のバイポーラ膜電気透析装置である。３室型のバイポーラ膜電気透析装置は、図２に示される例のように、第１室７０、第２室７１及び第３室７２をそれぞれ複数備えていてもよい。
【００６０】
アニオン交換膜６３は、直流電流を印加することにより溶液中の陰イオンを選択的に透過する膜である。カチオン交換膜６４は、直流電流を印加することにより溶液中の陽イオンを選択的に透過する膜である。
バイポーラ膜６２は、アニオン交換膜６０とカチオン交換膜６１とが貼り合わされた構造を持つイオン交換膜である。バイポーラ膜６２のアニオン交換膜６０側を陽極５０側に、カチオン交換膜６１側を陰極５１側にして電気透析装置に組み込み、直流電流を印加することにより、アニオン交換膜６０−カチオン交換膜６１の界面において、水がイオン解離してＨ＋とＯＨ−を生じることが知られている。
【００６１】
第１室７０及び第３室７２に水８１を導入するとともに、第２室７１に第１架橋処理液８０を導入し、陽極５０と陰極５１との間に直流電流を印加すると、第１架橋処理液８０中に存在するヨウ化物塩のヨウ素イオン（Ｉ−）は、アニオン交換膜６３を通過して第１室７０へ移動し、ヨウ化物塩の陽イオン（カリウムイオン等）は、カチオン交換膜６４を通過して第３室７２へ移動する。これにより、第２室７１に導入された第１架橋処理液８０は、ヨウ化物塩濃度の低下が生じて脱塩液８２となる。
一方、バイポーラ膜６２のアニオン交換膜６０−カチオン交換膜６１の界面において生じた水素イオン（Ｈ＋）はカチオン交換膜６１を通過して第１室７０へ移動し、水酸化物イオン（ＯＨ−）は、アニオン交換膜６０を通過して第３室７２へ移動する。
その結果、第１室７０に供給された水にはヨウ化水素（ＨＩ）が含有されて、酸性を呈するＨＩ含有液８４となる。また、第３室７２に供給された水にはＫＯＨ等のアルカリ塩が含有されて、アルカリ性を呈するアルカリ液８３となる。
【００６２】
電気透析工程Ｓ２０１では、上記のようなバイポーラ膜電気透析装置を有する電気透析部４０において、第１架橋処理液８０を用いて、ＨＩ含有液８４を生成させる。そして、ＨＩ含有液添加工程Ｓ２０２にて、このＨＩ含有液８４の少なくとも一部を架橋処理槽１７に戻す。アルカリ液８３は廃棄されてもよい。
長尺のＰＶＡ系樹脂フィルム１０を用いて、偏光フィルム２５を連続的に製造すると、架橋処理槽１７内の架橋処理液のｐＨが次第に大きくなり、得られる偏光フィルム２５の光学性能が安定しなかったり、光学性能が低下していくおそれがある。光学性能に関わる物性は、例えば透過率や偏光度である。光学性能の低下としては、光学性能が経時的に又は高温高湿環境下で劣化しにくい性質（光学耐久性）の低下が挙げられる。
得られたＨＩ含有液８４をＨＩ含有液添加工程Ｓ２０２にて架橋処理槽１７に戻すことにより、架橋処理槽１７内の架橋処理液のｐＨを好適な範囲に維持することができる。ＨＩ含有液８４の添加によって、架橋処理槽１７内の架橋処理液のｐＨは、６以下に調整されることが好ましく、５以下に調整されることがより好ましく、４．５以下に調整されることがさらに好ましく、４以下に調整されることが特に好ましい。
ｐＨの調整は、架橋処理槽１７に戻されるＨＩ含有液８４の量を制御することによって行うことができる。
【００６３】
偏光フィルムの製造方法は、電気透析工程Ｓ２０１から回収されるヨウ化物塩を含有する液（すなわち、脱塩液８２）の少なくとも一部を架橋処理槽１７に添加する（戻す）工程をさらに含むことができる。このために、偏光フィルム製造装置は、電気透析部４０から回収される脱塩液８２の少なくとも一部を架橋処理槽１７に添加する（戻す）ための第４供給路４４をさらに含むことができる。
第１供給路４１と第４供給路４４とを一部、共通のラインとすることなどによって、ＨＩ含有液８４と脱塩液８２とを事前に混合してから架橋処理槽１７に添加してもよい。
電気透析工程Ｓ２０１から回収されるヨウ化物塩を含有する液（脱塩液８２）を架橋処理槽１７に添加する（戻す）ことは、省資源化等の観点から好ましい。
【００６４】
架橋処理槽１７内の架橋処理液の量を調整するために、電気透析工程Ｓ２０１及びＨＩ含有液添加工程Ｓ２０２を行いながら、又は電気透析工程Ｓ２０１及びＨＩ含有液添加工程Ｓ２０２とは別のタイミングで、フレッシュな架橋処理液を架橋処理槽１７に補充してもよい。
架橋処理槽１７から少なくとも一部の架橋処理液を抜き出し、抜き出した架橋処理液に対して処理を施し、該処理によって得られる液の少なくとも一部を架橋処理槽１７に戻す操作は、ポンプ等を用いて行うことができる。
【００６５】
（４−１−２）第２実施形態
図３は、架橋処理槽１７に循環系が付設された偏光フィルム製造装置及びそれを用いた偏光フィルムの製造方法の別の一例を示す模式図である。
図３に示される偏光フィルム製造装置は、架橋処理槽１７と電気透析部４０との間に、架橋処理槽１７から抜き出された第１架橋処理液８０に対して活性炭処理を施すための活性炭処理部３０をさらに含むこと以外は、第１実施形態に係る偏光フィルム製造装置と同様の構成を有する。
架橋処理槽１７と活性炭処理部３０とは、接続路（接続ライン）２８によって接続されており、活性炭処理部３０と電気透析部４０とは、接続路（接続ライン）２９によって接続されている。
【００６６】
本実施形態において、偏光フィルムの製造方法は、架橋処理槽１７から抜き出された第１架橋処理液８０に対して活性炭処理を施す工程をさらに含む。この場合、電気透析工程Ｓ２０１では、活性炭処理後の第１架橋処理液８０を用いて、ＨＩ含有液８４を生成させる。
【００６７】
長尺のＰＶＡ系樹脂フィルム１０を用いて、偏光フィルム２５を連続的に製造すると、架橋処理槽１７内の架橋処理液のｐＨが次第に大きくなることに加えて、ＰＶＡ−Ｉ３錯体の濃度が次第に上昇することが判明した。当該濃度が上昇した架橋処理槽１７を用いて偏光フィルム２５を製造すると、得られる偏光フィルム２５の光学性能、とりわけ透過率が低下する傾向にある。
第１架橋処理液８０に対して活性炭処理を施すことにより、ＰＶＡ−Ｉ３錯体を除去することができる。ただし、活性炭処理を施した後の第１架橋処理液８０はアルカリ性を呈する傾向にあるため、これをそのまま架橋処理槽１７に戻すと、架橋処理槽１７内の架橋処理液のｐＨが次第に大きくなる。
そこで本実施形態では、活性炭処理を施した後の第１架橋処理液８０を電気透析部４０に通し、ＨＩ含有液８４を得たうえで、ＨＩ含有液添加工程Ｓ２０２にて、このＨＩ含有液８４を架橋処理槽１７に戻す。これにより、ＰＶＡ−Ｉ３錯体を除去しながら、架橋処理槽１７内の架橋処理液のｐＨを好適な範囲に維持することができる。
【００６８】
架橋処理槽１７内に収容される架橋処理液のｐＨの好適な範囲は、第１実施形態と同様である。ｐＨの調整は、架橋処理槽１７に戻されるＨＩ含有液８４の量を制御することによって行うことができる。
【００６９】
本実施形態においても、偏光フィルムの製造方法は、電気透析工程Ｓ２０１から回収されるヨウ化物塩を含有する液（すなわち、脱塩液８２）の少なくとも一部を架橋処理槽１７に添加する（戻す）工程をさらに含むことができる。このために、偏光フィルム製造装置は、電気透析部４０から回収される脱塩液８２の少なくとも一部を架橋処理槽１７に添加する（戻す）ための第４供給路４４をさらに含むことができる。
第１供給路４１と第４供給路４４とを一部、共通のラインとすることなどによって、ＨＩ含有液８４と脱塩液８２とを事前に混合してから架橋処理槽１７に添加してもよい。
【００７０】
架橋処理槽１７内の架橋処理液の量を調整するために、活性炭処理工程、電気透析工程Ｓ２０１及びＨＩ含有液添加工程Ｓ２０２を行いながら、又は活性炭処理工程、電気透析工程Ｓ２０１及びＨＩ含有液添加工程Ｓ２０２とは別のタイミングで、フレッシュな架橋処理液を架橋処理槽１７に補充してもよい。
【００７１】
また、本実施形態の偏光フィルム製造装置に、後述する第３実施形態に係る第１循環系及び／又は第２循環系をさらに適用してもよい。
【００７２】
（４−１−３）第３実施形態
図４は、架橋処理槽１７に循環系が付設された偏光フィルム製造装置及びそれを用いた偏光フィルムの製造方法のさらに別の一例を示す模式図である。
図３に示される偏光フィルム製造装置では、１つの循環系において、活性炭処理部３０と電気透析部４０とが直列に接続されているのに対して、図４に示される偏光フィルム製造装置では、活性炭処理部３０を有し、電気透析部４０を有しない第１循環系と、電気透析部４０を有し、活性炭処理部３０を有しない第２循環系の２つの循環系を有する。このような２つの循環系を有する製造装置によっても、活性炭処理によりＰＶＡ−Ｉ３錯体を除去しながら、架橋処理槽１７内の架橋処理液のｐＨを好適な範囲に維持することができる。
架橋処理槽１７内に収容される架橋処理液のｐＨの好適な範囲は、第１実施形態と同様である。ｐＨの調整は、架橋処理槽１７に戻されるＨＩ含有液８４の量を制御することによって行うことができる。
【００７３】
図４に示される偏光フィルム製造装置は、架橋処理槽１７に接続され、第１架橋処理液８０を用いてＨＩ含有液８４を生成させるためのバイポーラ膜電気透析装置を有する電気透析部４０；ＨＩ含有液８４の少なくとも一部を架橋処理槽１７に添加する（戻す）ための第１供給路４１；架橋処理槽１７内の架橋処理液から抜き出される架橋処理液であって第１架橋処理液８０とは異なる第２架橋処理液に対して活性炭処理を施すための活性炭処理部３０；活性炭処理部３０を通過した第２架橋処理液の少なくとも一部を架橋処理槽１７に添加する（戻す）ための第２供給路４２を含む。
架橋処理槽１７と活性炭処理部３０とは、接続路（接続ライン）２８によって接続されており、架橋処理槽１７と電気透析部４０とは、接続路（接続ライン）２９によって接続されている。第２架橋処理液は、接続路（接続ライン）２８を通って活性炭処理部３０に導入される。
【００７４】
本実施形態において、偏光フィルムの製造方法は、架橋処理槽１７内の架橋処理液から抜き出される架橋処理液であって第１架橋処理液８０とは異なる第２架橋処理液に対して活性炭処理を施す工程と、活性炭処理後の第２架橋処理液の少なくとも一部を架橋処理槽１７に添加する（戻す）工程とをさらに含む。
【００７５】
本実施形態においても、偏光フィルムの製造方法は、電気透析工程Ｓ２０１から回収されるヨウ化物塩を含有する液（すなわち、脱塩液８２）の少なくとも一部を架橋処理槽１７に添加する（戻す）工程をさらに含むことができる。このために、偏光フィルム製造装置は、電気透析部４０から回収される脱塩液８２の少なくとも一部を架橋処理槽１７に添加する（戻す）ための第４供給路４４をさらに含むことができる。
第１供給路４１と第４供給路４４とを一部、共通のラインとすることなどによって、ＨＩ含有液８４と脱塩液８２とを事前に混合してから架橋処理槽１７に添加してもよい。
【００７６】
同様に、ＨＩ含有液８４及び／又は脱塩液８２と、活性炭処理後の第２架橋処理液とを事前に混合してから架橋処理槽１７に添加してもよい。
【００７７】
架橋処理槽１７内の架橋処理液の量を調整するために、活性炭処理工程、電気透析工程Ｓ２０１及びＨＩ含有液添加工程Ｓ２０２を行いながら、又は活性炭処理工程、電気透析工程Ｓ２０１及びＨＩ含有液添加工程Ｓ２０２とは別のタイミングで、フレッシュな架橋処理液を架橋処理槽１７に補充してもよい。
【００７８】
（４−１−４）第４実施形態
図５は、架橋処理槽１７に循環系が付設された偏光フィルム製造装置及びそれを用いた偏光フィルムの製造方法のさらに別の一例を示す模式図である。
図５に示される偏光フィルム製造装置は、架橋処理槽１７からの架橋処理液抜き取りラインが、第１循環系と第２循環系とで、一部共通していること以外は、第３実施形態と同様の構成を有する。
このような２つの循環系を有する製造装置によっても、活性炭処理によりＰＶＡ−Ｉ３錯体を除去しながら、架橋処理槽１７内の架橋処理液のｐＨを好適な範囲に維持することができる。
架橋処理槽１７内に収容される架橋処理液のｐＨの好適な範囲は、第１実施形態と同様である。ｐＨの調整は、架橋処理槽１７に戻されるＨＩ含有液８４の量を制御することによって行うことができる。
【００７９】
図５に示される偏光フィルム製造装置は、第１架橋処理液８０の第１部分に対して活性炭処理を施すための活性炭処理部３０；活性炭処理部３０を通過した第１部分の少なくとも一部を架橋処理槽１７に添加する（戻す）ための第３供給路４３；第１部分とは異なる第１架橋処理液８０の第２部分を用いてＨＩ含有液８４を生成させるためのバイポーラ膜電気透析装置を有する電気透析部４０；ＨＩ含有液８４の少なくとも一部を架橋処理槽１７に添加する（戻す）ための第１供給路４１を含む。
架橋処理槽１７と活性炭処理部３０及び電気透析部４０とは、接続路（接続ライン）２９によって接続されている。より具体的には、接続路（接続ライン）２９は、途中から第１分岐路２９ａと第２分岐路２９ｂとに分岐しており、第１分岐路２９ａに電気透析部４０が接続され、第２分岐路２９ｂに活性炭処理部３０が接続されている。
【００８０】
本実施形態において、偏光フィルムの製造方法は、第１架橋処理液８０の第１部分に対して活性炭処理を施す工程と、活性炭処理後の第１部分の少なくとも一部を架橋処理槽１７に添加する（戻す）工程とをさらに含む。この場合、電気透析工程Ｓ２０１では、第１部分とは異なる第１架橋処理液８０の第２部分を用いて、ＨＩ含有液８４を生成させる。
【００８１】
本実施形態においても、偏光フィルムの製造方法は、電気透析工程Ｓ２０１から回収されるヨウ化物塩を含有する液（すなわち、脱塩液８２）の少なくとも一部を架橋処理槽１７に添加する（戻す）工程をさらに含むことができる。このために、偏光フィルム製造装置は、電気透析部４０から回収される脱塩液８２の少なくとも一部を架橋処理槽１７に添加する（戻す）ための第４供給路４４をさらに含むことができる。
第１供給路４１と第４供給路４４とを一部、共通のラインとすることなどによって、ＨＩ含有液８４と脱塩液８２とを事前に混合してから架橋処理槽１７に添加してもよい。
【００８２】
同様に、ＨＩ含有液８４及び／又は脱塩液８２と、活性炭処理後の第１架橋処理液８０の第１部分とを事前に混合してから架橋処理槽１７に添加してもよい。
【００８３】
架橋処理槽１７内の架橋処理液の量を調整するために、活性炭処理工程、電気透析工程Ｓ２０１及びＨＩ含有液添加工程Ｓ２０２を行いながら、又は活性炭処理工程、電気透析工程Ｓ２０１及びＨＩ含有液添加工程Ｓ２０２とは別のタイミングで、フレッシュな架橋処理液を架橋処理槽１７に補充してもよい。
【００８４】
（４−１−５）変形例１
上記各実施形態において、電気透析部４０が有するバイポーラ膜電気透析装置は、図２に示される３室型のバイポーラ膜電気透析装置に限らず、他のバイポーラ膜電気透析装置であってもよい。
図６は、電気透析部４０が有するバイポーラ膜電気透析装置及びそれを用いた第１架橋処理液の処理の様子の他の一例を示す模式図である。
図６に示されるバイポーラ膜電気透析装置は、バイポーラ膜６２及びカチオン交換膜６４を有しており、バイポーラ膜６２とカチオン交換膜６４とによって区画される第１室７３；カチオン交換膜６４とバイポーラ膜６２とによって区画される第２室７４を備える。これらの室は、陽極５０と陰極５１との間に配置される。
バイポーラ膜６２及びカチオン交換膜６４については、上で説明したとおりである。
図６に示されるバイポーラ膜電気透析装置は、第１室７３及び第２室７４を備える２室型のバイポーラ膜電気透析装置である。２室型のバイポーラ膜電気透析装置は、図６に示される例のように、第１室７３及び第２室７４をそれぞれ複数備えていてもよい。
【００８５】
第２室７４に水８１を導入するとともに、第１室７３に第１架橋処理液８０を導入し、陽極５０と陰極５１との間に直流電流を印加すると、第１架橋処理液８０中に存在するヨウ化物塩の陽イオン（カリウムイオン等）は、カチオン交換膜６４を通過して第２室７４へ移動する。これにより、第１室７３に導入された第１架橋処理液８０は、ヨウ化物塩濃度の低下が生じる。
一方、バイポーラ膜６２のアニオン交換膜６０−カチオン交換膜６１の界面において生じた水素イオン（Ｈ＋）はカチオン交換膜６１を通過して第１室７３へ移動し、水酸化物イオン（ＯＨ−）は、アニオン交換膜６０を通過して第２室７４へ移動する。
その結果、第１室７３に供給された第１架橋処理液８０にはヨウ化水素（ＨＩ）が含有されて（上述のようにヨウ化物塩濃度の低下も生じている。）、酸性を呈するＨＩ含有液８４となる。また、第２室７４に供給された水にはＫＯＨ等のアルカリ塩が含有されて、アルカリ性を呈するアルカリ液８３となる。
【００８６】
本変形例は、第１室７３にて生成する上記のＨＩ含有液８４を、上記各実施形態におけるＨＩ含有液８４として用いるものである。本変形例においても、上記各実施形態と同様の効果を奏することができる。アルカリ液８３は廃棄されてもよい。
【００８７】
（４−１−６）変形例２
上記各実施形態及び変形例１において、架橋処理槽が複数ある場合、少なくともいずれか１つの架橋処理槽に上記循環系が付設されていればよいが、その中でも、少なくとも、架橋処理液のｐＨ上昇が生じやすい、又はＰＶＡ−Ｉ３錯体の濃度が上昇しやすい架橋処理槽に上記循環系を付設することが好ましい。このような架橋処理槽としては、ヨウ素を含む染色処理液が架橋処理液に持ち込まれやすく、また架橋処理液の液温が比較的高めに設定される、染色処理槽に最も近い（すなわち、最も上流側の）架橋処理槽が挙げられる。
架橋処理槽が複数ある場合、より好ましくは、すべての架橋処理槽に上記循環系が付設される。
【００８８】
（４−２）ヨウ化物塩を含有する液が、架橋処理槽内の架橋処理液よりも高い濃度でヨウ化物塩を含有する液である場合の実施形態
次に、電気透析工程Ｓ２０１で用いるヨウ化物塩を含有する液が、架橋処理槽内の架橋処理液よりも高い濃度でヨウ化物塩を含有する液である場合のいくつかの実施形態を示す。
少なくとも電気透析部において生成されるＨＩ含有液を架橋処理槽に供給するための装置部分を、以下では「ＨＩ含有液供給系」ともいう。
【００８９】
（４−２−１）第５実施形態
図７は、架橋処理槽１７にＨＩ含有液供給系が付設された偏光フィルム製造装置及びそれを用いた偏光フィルムの製造方法の一例を示す模式図である。
図７に示される偏光フィルム製造装置は、架橋処理槽内の架橋処理液よりも高い濃度でヨウ化物塩を含有する液を用いてＨＩ含有液を生成させるためのバイポーラ膜電気透析装置を有する電気透析部４０；ＨＩ含有液の少なくとも一部を架橋処理槽１７に添加するための第１供給路４１を含む。
架橋処理槽内の架橋処理液よりも高い濃度でヨウ化物塩を含有する液は、収容槽９０に収容されており、該液は、接続路（接続ライン）９１を通して電気透析部４０に供給される。
電気透析部４０が有するバイポーラ膜電気透析装置については、上記（４−１）の記述が引用される。
【００９０】
架橋処理槽内の架橋処理液よりも高い濃度でヨウ化物塩を含有する液は、例えば、比較的高い濃度でヨウ化物塩を含有するヨウ化物塩のマスターバッチである。このマスターバッチは、好ましくはヨウ化物塩を含有する水溶液である。
架橋処理槽内の架橋処理液よりも高い濃度でヨウ化物塩を含有する液が含有するヨウ化物塩は、架橋処理槽内の架橋処理液が含有するヨウ化物塩と同一の化合物であることが好ましい。
架橋処理槽内の架橋処理液よりも高い濃度でヨウ化物塩を含有する液におけるヨウ化物塩の濃度は、例えば５〜６０重量％である。
【００９１】
架橋処理槽内の架橋処理液よりも高い濃度でヨウ化物塩を含有する液は、ヨウ化物塩以外の化合物を含むことができる。ヨウ化物塩以外の化合物としては、架橋処理槽内の架橋処理液に含まれる架橋剤の他、例えば、塩化亜鉛、塩化コバルト、塩化ジルコニウム、チオ硫酸ナトリウム、亜硫酸カリウム、硫酸ナトリウム等が挙げられる。
【００９２】
電気透析工程Ｓ２０１では、バイポーラ膜電気透析装置を有する電気透析部４０において、架橋処理槽内の架橋処理液よりも高い濃度でヨウ化物塩を含有する液を用いて、ＨＩ含有液８４を生成させる。そして、ＨＩ含有液添加工程Ｓ２０２にて、このＨＩ含有液８４の少なくとも一部を架橋処理槽１７に添加する。
長尺のＰＶＡ系樹脂フィルム１０を用いて、偏光フィルム２５を連続的に製造すると、架橋処理槽１７内の架橋処理液のｐＨが次第に大きくなり、得られる偏光フィルム２５の光学性能が安定しなかったり、光学性能が低下していくおそれがある。光学性能に関わる物性は、例えば透過率や偏光度である。光学性能の低下としては、光学性能が経時的に又は高温高湿環境下で劣化しにくい性質（光学耐久性）の低下が挙げられる。
得られたＨＩ含有液８４をＨＩ含有液添加工程Ｓ２０２にて架橋処理槽１７に添加することにより、架橋処理槽１７内の架橋処理液のｐＨを好適な範囲に維持することができる。ＨＩ含有液８４の添加によって、架橋処理槽１７内の架橋処理液のｐＨは、６以下に調整されることが好ましく、５以下に調整されることがより好ましく、４．５以下に調整されることがさらに好ましく、４以下に調整されることが特に好ましい。
ｐＨの調整は、架橋処理槽１７に戻されるＨＩ含有液８４の量を制御することによって行うことができる。
【００９３】
偏光フィルムの製造方法は、電気透析工程Ｓ２０１から回収されるヨウ化物塩を含有する液（すなわち、脱塩液８２）の少なくとも一部を架橋処理槽１７に添加する工程をさらに含むことができる。このために、偏光フィルム製造装置は、電気透析部４０から回収される脱塩液８２の少なくとも一部を架橋処理槽１７に添加するための第４供給路４４をさらに含むことができる。
第１供給路４１と第４供給路４４とを一部、共通のラインとすることなどによって、ＨＩ含有液８４と脱塩液８２とを事前に混合してから架橋処理槽１７に添加してもよい。
電気透析工程Ｓ２０１から回収されるヨウ化物塩を含有する液（脱塩液８２）を架橋処理槽１７に添加することは、省資源化等の観点から好ましい。
【００９４】
架橋処理槽１７内の架橋処理液のヨウ化物塩等の濃度を調整するために、電気透析工程Ｓ２０１及びＨＩ含有液添加工程Ｓ２０２を行いながら、又は電気透析工程Ｓ２０１及びＨＩ含有液添加工程Ｓ２０２とは別のタイミングで、収容槽９０内のヨウ化物塩を含有する液の少なくとも一部を架橋処理槽１７に供給してもよい。ヨウ化物塩を含有する液の供給は、第５供給路９２を通して行うことができる。
架橋処理槽１７内の架橋処理液の量を調整するために、電気透析工程Ｓ２０１及びＨＩ含有液添加工程Ｓ２０２を行いながら、又は電気透析工程Ｓ２０１及びＨＩ含有液添加工程Ｓ２０２とは別のタイミングで、フレッシュな架橋処理液を架橋処理槽１７に補充してもよい。
ＨＩ含有液８４、脱塩液８２、収容槽９０内のヨウ化物塩を含有する液等を架橋処理槽１７に供給する操作は、ポンプ等を用いて行うことができる。
【００９５】
（４−２−２）第６実施形態
図８は、架橋処理槽１７にＨＩ含有液供給系が付設された偏光フィルム製造装置及びそれを用いた偏光フィルムの製造方法の他の一例を示す模式図である。
図８に示される偏光フィルム製造装置は、架橋処理槽内の架橋処理液よりも高い濃度でヨウ化物塩を含有する液を用いてＨＩ含有液を生成させるためのバイポーラ膜電気透析装置を有する電気透析部４０；ＨＩ含有液の少なくとも一部を架橋処理槽１７に添加するための第１供給路４１を含む。偏光フィルム製造装置は、電気透析部４０において生成されたＨＩ含有液８４を収容槽９０に戻すための接続路（接続ライン）４５を有する。
架橋処理槽内の架橋処理液よりも高い濃度でヨウ化物塩を含有する液は、収容槽９０に収容されており、該液は、接続路（接続ライン）９１を通して電気透析部４０に供給される。
電気透析部４０が有するバイポーラ膜電気透析装置については、上記（４−１）の記述が引用される。
架橋処理槽内の架橋処理液よりも高い濃度でヨウ化物塩を含有する液については、上記（４−２−１）の記述が引用される。
【００９６】
電気透析工程Ｓ２０１では、バイポーラ膜電気透析装置を有する電気透析部４０において、架橋処理槽内の架橋処理液よりも高い濃度でヨウ化物塩を含有する液を用いて、ＨＩ含有液８４を生成させる。
本実施形態では、電気透析部４０において生成されたＨＩ含有液８４の少なくとも一部は、収容槽９０に戻され、収容槽９０内のヨウ化物塩を含有する液と混合される。そして、ＨＩ含有液添加工程Ｓ２０２にて、ＨＩ含有液８４の少なくとも一部は、ヨウ化物塩を含有する液との混合物として架橋処理槽１７に添加される。該混合物の架橋処理槽１７への添加は、第１供給路４１を通して行うことができる。
電気透析部４０から収容槽９０へのＨＩ含有液８４の導入は、接続路４５を通して行うことができる。
【００９７】
上記混合物として架橋処理槽１７にＨＩ含有液８４を添加することにより、架橋処理槽１７内の架橋処理液のｐＨを、より容易に、液組成を変更することなく好適な範囲に維持することができる。また、上記混合物を架橋処理槽１７に添加することにより、架橋処理槽１７内の架橋処理液のｐＨを調整しながら、ヨウ化物塩の濃度等を調整することができる。
架橋処理槽１７内に収容される架橋処理液のｐＨの好適な範囲は、第５実施形態と同様である。ｐＨの調整は、架橋処理槽１７に添加される上記混合物の量を制御することによって行うことができる。
【００９８】
偏光フィルムの製造方法は、電気透析工程Ｓ２０１から回収されるヨウ化物塩を含有する液（すなわち、脱塩液８２）の少なくとも一部を架橋処理槽１７に添加する工程をさらに含むことができる。
ヨウ化物塩を含有する液（脱塩液８２）は、これを収容槽９０に戻して収容槽９０内のヨウ化物塩を含有する液と混合し、上記混合物として架橋処理槽１７に添加することができる。この場合、偏光フィルム製造装置は、図８に示されるように、電気透析部４０と収容槽９０とを接続する接続路（接続ライン）４６を含む。
あるいは、ヨウ化物塩を含有する液（脱塩液８２）は、電気透析部４０から直接、架橋処理槽１７に添加してもよい。この場合、偏光フィルム製造装置は、電気透析部４０から回収される脱塩液８２の少なくとも一部を架橋処理槽１７に添加するための、電気透析部４０と架橋処理槽１７とを接続する供給路（第４供給路４４）を含む。
【００９９】
架橋処理槽１７内の架橋処理液の量を調整するために、電気透析工程Ｓ２０１及びＨＩ含有液添加工程Ｓ２０２を行いながら、又は電気透析工程Ｓ２０１及びＨＩ含有液添加工程Ｓ２０２とは別のタイミングで、フレッシュな架橋処理液を架橋処理槽１７に補充してもよい。
上記混合物等を架橋処理槽１７に供給する操作は、ポンプ等を用いて行うことができる。
【０１００】
（４−２−３）変形例３
上記各実施形態において、架橋処理槽が複数ある場合、少なくともいずれか１つの架橋処理槽に上記ＨＩ含有液供給系が付設されていればよいが、その中でも、少なくとも、架橋処理液のｐＨ上昇が生じやすい架橋処理槽に上記ＨＩ含有液供給系を付設することが好ましい。このような架橋処理槽としては、架橋処理液の液温が比較的高めに設定される、染色処理槽に最も近い（すなわち、最も上流側の）架橋処理槽が挙げられる。
架橋処理槽が複数ある場合、より好ましくは、すべての架橋処理槽に上記ＨＩ含有液供給系が付設される。
【０１０１】
（４−２−４）変形例４
上記各実施形態において、上記ＨＩ含有液供給系に加えて、上記（４−１）に記載の循環系のいずれかがさらに架橋処理槽１７に付設されてもよい。
【符号の説明】
【０１０２】
１ａ，１ｂ，１ｃ，１ｄ，１ｅ，１ｆ，１ｇ，１ｈ，１ｉ，１ｊ，１ｋ  ガイドロール、２ａ，２ｂ，２ｃ，２ｄ，２ｅ，２ｆ  ニップロール、１０  ポリビニルアルコール系樹脂フィルム（ＰＶＡ系樹脂フィルム）、１１  巻出ロール、１３  膨潤処理槽、１５  染色処理槽、１７  架橋処理槽、１９  洗浄処理槽、２１  乾燥炉、２５  偏光フィルム、２７  巻取ロール、２８，２９，４５，４６  接続路、２９ａ  第１分岐路、２９ｂ  第２分岐路、３０  活性炭処理部、４０  電気透析部、４１  第１供給路、４２  第２供給路、４３  第３供給路、４４  第４供給路、５０  陽極、５１  陰極、６０  アニオン交換膜、６１  カチオン交換膜、６２  バイポーラ膜、６３  アニオン交換膜、６４  カチオン交換膜、７０  第１室、７１  第２室、７２  第３室、７３  第１室、７４  第２室、８０  第１架橋処理液、８１  水、８２  脱塩液、８３  アルカリ液、８４  ＨＩ含有液、９０  収容槽、９１  接続路、９２  第５供給路。
【図１】
2019078888.tif 000003
【図２】
2019078888.tif 000004
【図３】
2019078888.tif 000005
【図４】
2019078888.tif 000006
【図５】
2019078888.tif 000007
【図６】
2019078888.tif 000008
【図７】
2019078888.tif 000009
【図８】
2019078888.tif 000010